(57)【要約】【課題】カバリングヤーンを必要とせず、弾性糸はダイレクトに編機に供給することにより、コストを安くし、ストレッチ性を高めた両面緯編物を提供する。【解決手段】本発明の両面緯編物は、弾性糸(3a,3b)とグラウンド糸(4a,4b)を含む両面緯編物であって、弾性糸(3a,3b)はカバリング糸とせず単独で編み込まれており、両面緯編物は、ＪＩＳ  Ｌ １０９６−２０１０  織物及び編物の生地試験方法  Ｂ法（グラブ法）における破断伸度がウェール方向で３００％以上、コース方向で２００％以上である。弾性糸(3a,3b)は２〜４倍に伸長した状態で編機に供給される【選択図】図１
2016211086.tif 000002
【特許請求の範囲】
【請求項１】
弾性糸とグラウンド糸を含む両面緯編物であって、
前記弾性糸は単独で編み込まれており、
前記両面緯編物は、ＪＩＳ  Ｌ １０９６−２０１０  織物及び編物の生地試験方法  Ｂ法（グラブ法）における破断伸度がウェール方向で３００％以上、コース方向で２００％以上であることを特徴とする両面緯編物。
【請求項２】
前記両面緯編物は、ＪＩＳ  Ｌ １０９６−２０１０  織物及び編物の生地試験方法  Ｄ法（編物の定荷重法）０．９８Ｎ／１０ｍｍにおける伸度がウェール方向で８０％以上、コース方向で５０％以上である請求項１に記載の両面緯編物。
【請求項３】
前記弾性糸は２〜４倍に伸長した状態で編機に供給される請求項１又は２に記載の両面緯編物。
【請求項４】
前記グラウンド糸は中空糸である請求項１〜３のいずれかに記載の両面緯編物。
【請求項５】
前記両面緯編物は、スキューバダイビング用衣服の肌側に配置される請求項１〜３のいずれかに記載の両面緯編物。
【発明の詳細な説明】
【技術分野】
【０００１】
本発明は、水中着及び／又は水上着に好適な両面緯編物に関する。さらに詳しくは、水中着及び／又は水上着のラバースポンジの内側（肌側）に配置するのに好適な両面緯編物に関する。
【背景技術】
【０００２】
従来から、ウェットスーツ又はウィンドサーフィン用衣服等の水中着及び／又は水上着は、ラバースポンジの内側（肌側）に編物が一体的に貼り付けられて配置されている。特許文献１〜３には、伸縮性編物や織物をラバースポンジの内側（肌側）に貼り付けた水中着及び／又は水上着が開示されている。従来の編物は伸縮性を有しているとはいえ、ポリウレタン等の弾性糸を芯とし、その表面に被覆糸として合成繊維を巻き付けたカバリングヤーンが使用されていた（非特許文献１）。
【先行技術文献】
【特許文献】
【０００３】
【特許文献１】特開２００３−０５５８８０号公報
【特許文献２】特開平１０−３３８１９４号公報
【特許文献３】特開平８−１９７６５９号公報
【非特許文献】
【０００４】
【非特許文献１】本宮達也ら編「繊維の百科事典」４３９〜４４０頁、平成１３年３月２５日発行、丸善
【発明の概要】
【発明が解決しようとする課題】
【０００５】
従来、カバリングヤーンが使用されてきた理由は、弾性糸を保護し、伸びを一定に押さえて編物や織物の伸度も一定にするためである。しかし、カバリングヤーンを製造するための製造装置が必要であったり、加工日数とコストが必要であったり、ストレッチ性が十分に出せないなどの問題があった。
【０００６】
本発明は、前記従来の問題を解決するため、カバリングヤーンを必要とせず、弾性糸はダイレクトに編機に供給することにより、コストを安くし、ストレッチ性を高めた両面緯編物を提供する。
【課題を解決するための手段】
【０００７】
本発明の両面緯編物は、弾性糸とグラウンド糸を含む両面緯編物であって、前記弾性糸は単独で編み込まれており、前記両面緯編物は、ＪＩＳ  Ｌ １０９６−２０１０  織物及び編物の生地試験方法  Ｂ法（グラブ法）における破断伸度がウェール方向で３００％以上、コース方向で２００％以上であることを特徴とする。
【発明の効果】
【０００８】
本発明の両面緯編物は、弾性糸はカバリング糸とせず単独で編み込まれていることにより、コストを安くし、ストレッチ性を高めた両面緯編物を提供できる。本発明の両面緯編物を水中服及び／又は水上服に適用すると、温かく、乾き易く、ストレッチ性も高く、人体の動きに追従でき、運動機能性も高く、着心地性も良好である。
【図面の簡単な説明】
【０００９】
【図１】図１は本発明の一実施例における両面緯編物の編組織図である。
【図２】図２は本発明の同実施例における丸編機への糸供給路を示す模式的斜視図である。
【図３】図３は図２の別の角度から見た模式的断面図である。
【図４】図４は同丸編機の編針の動きを示す説明図である。
【図５】図５は図４より進んだ編針の動きを示す説明図である。
【図６】図６は同実施例におけるラバースポンジと一体化した両面緯編物の断面図である。
【発明を実施するための形態】
【００１０】
本発明は、弾性糸とグラウンド糸を含む両面緯編物である。緯編物には丸編みも含む。弾性糸はポリウレタン糸、ポリエステル-ポリエーテル共重合糸等が好ましい。前記弾性糸はカバリング糸とせず単独で編み込まれている。弾性糸が単独で編み込まれていることにより、弾性糸は拘束されず十分なストレッチ性を出すことができる。また、弾性糸のドラフト率は編物生地を確認しながら、編み立て時に強くしたり弱くする調整ができる。前記弾性糸とグラウンド糸とで両面のグラウンドが編成される。
【００１１】
本発明の両面緯編物は、ＪＩＳ  Ｌ １０９６−２０１０  織物及び編物の生地試験方法  Ｂ法（グラブ法）における破断伸度がウェール方向で３００％以上、コース方向で２００％以上である。
好ましくはウェール方向で３５０％以上、コース方向で２２５％以上、さらに好ましくはウェール方向で４００％以上、コース方向で２５０％以上である。従来のカバリング糸使いの両面緯編物の破断伸度（ストレッチ性）はウェール方向で３００％前後、コース方向で２２５％前後であったが、大幅にストレッチ性を高くすることができ、これにより、人体の動きに追従できる。また、ラバースポンジの幅に合わせて本発明の両面緯編物の幅合わせも容易となる。前記において、ウェールとは編地の経（たて）方向に連なったループ（編目）の列をいい、コース方向とは編地の緯（よこ）方向に連なったループ（編目）の列をいう。また、破断伸度が３００％以上とは、元の長さの４倍以上であることを意味する。
【００１２】
前記両面緯編物は、ＪＩＳ  Ｌ １０９６−２０１０  織物及び編物の生地試験方法  Ｄ法（編物の定荷重法）０．９８Ｎ／１０ｍｍにおける伸度がウェール方向で８０％以上（元の長さの１．８倍以上）、コース方向で５０％以上（元の長さの１．５倍以上）であることが好ましく、さらに好ましくはウェール方向で１００％以上（元の長さの２倍以上）、コース方向で６０％以上（元の長さの１．６倍以上）である。この物性も人体の動きに追従でき、機能性を高くすることができる。また、ラバースポンジの幅に合わせて本発明の両面緯編物の幅合わせも容易となる。
【００１３】
前記弾性糸は１．５〜４倍に伸長した状態で編機に供給することが好ましい。より好ましくは１．５〜３．５倍であり、さらに好ましくは２．２〜３．５倍である。これにより得られる編み物は大きな伸びを有する。
【００１４】
前記グラウンド糸は中実糸又は中空糸が好ましい。より好ましくは、ポリアミド（ナイロン）、ポリエステル、ポリプロピレン糸等の合成繊維糸である。これらの合成繊維糸の中空糸であれば、断熱効果が高く温かく、かつ乾き易い利点がある。
【００１５】
前記両面緯編物は、スキューバダイビング用衣服の肌側に配置されるのが好ましい。これらの用途は汗や水で濡れるが、温かくて乾き易く、かつ人体の動きに追従できる。
【００１６】
前記両面緯編物は、目付けが１００ｇ／ｍ2以上３５０ｇ／ｍ2以下の範囲が好ましい。より好ましい目付は１５０ｇ／ｍ2以上３００ｇ／ｍ2以下である。これにより、軽くて温かくて乾き易く、かつ人体の動きに追従できる。
【００１７】
次に図面を用いて説明する。以下の図面において同一符号は同一物を示す。図１は本発明の一実施例における両面緯編物の編組織図である。この両面緯編物は一方の面１と他方の面２の両面編物であり、弾性糸３ａ，３ｂとグラウンド糸４ａ，４ｂで編成されている。弾性糸３ａ，３ｂは単独で編み込まれている。
【００１８】
図２は本発明の同実施例における丸編機への糸供給路を示す模式的斜視図である。弾性糸３は給糸ローラー５を通過して丸編機に供給される。このとき、２〜４倍に伸長した状態で供給される。グラウンド糸４は給糸孔６を通過して丸編機に供給される。
【００１９】
図３は図２の別の角度から見た模式的断面図である。弾性糸３は水平方向の編針７の上であって、垂直方向の編針９のラッチ（ベラ）１０先端の動作線１１より外側に供給される。グラウンド糸４は垂直方向の編針９のフックとラッチ１０の間に供給される。
【００２０】
図４は同丸編機の編針の動きを示す説明図である。弾性糸３とグラウンド糸４は引き揃えられ、水平方向の編針７の開いたラッチ８の上から垂直方向の編針９のフックによって下方に引っ張られる。このときすでに形成されているオールドループ１２の間を通過する。図５は図４より進んだ編針の動きを示す説明図である。垂直方向の編針９は上方に向かって移動し、弾性糸３とグラウンド糸４は水平方向の編針７のフックに引っ掛けられて右方向に移動し、オールドループ１３の間を通過する。このようにして両面編が編成される。
【００２１】
図６は本発明の一実施例におけるラバースポンジ１４と一体化した両面緯編物１５の断面図である。ラバースポンジ１４と両面緯編物１５は間に接着剤を塗布してラミネータにより加熱加圧して一体化される。
【実施例】
【００２２】
以下実施例を用いて本発明をさらに具体的に説明する。なお本発明は下記の実施例に限定して解釈されるものではない。
【００２３】
＜編物の強伸度試験（グラブ法）＞
ＪＩＳ  Ｌ １０９６−２０１０  織物及び編物の生地試験方法  Ｂ法（グラブ法）に従い、試験機器：インストロン型万能材料試験機、インストロンジャパンカンパニイリミテッド社製、５５６９型、ロードセル５ｋＮ、引張速度３００ｍｍ／ｍｉｎで測定した。
＜編物の強伸度試験（定荷重法）＞
ＪＩＳ  Ｌ １０９６−２０１０  織物及び編物の生地試験方法  Ｄ法（編物の定荷重法）に従い、試験機器：インストロン型万能材料試験機、インストロンジャパンカンパニイリミテッド社製、５５６９型、ロードセル５ｋＮ、引張速度：１分間当たりのつかみ間隔の１００％、一定荷重：０．９８Ｎ／１０ｍｍで測定した。
＜編物編み目密度＞
ＪＩＳ  Ｌ １０９６−２０１０  織物及び編物の生地試験方法  ８.６.２編物の密度に従って測定した。
【００２４】
（実施例１）
下記の糸を使用し、３４インチ、２２ゲージの丸編機に供給して両面緯編物を編成した。
（ａ）弾性糸：ポリウレタンフィラメント糸（２２Ｔ、旭化成社製、商品名"ロイカＣＦ"）、この弾性糸は１．５〜３．５倍ドラフトして供給した（柄組織のため、ドラフトが変化する）。
（ｂ）グラウンド糸（１）：アウトラスト社製、商品名“８０Ｄ／１−３６”
（ｃ）グラウンド糸（２）：ポリエチレンテレフタレートマルチフィラメント加工糸（４０Ｔ／１−１２、中空糸）
その他の条件及び結果は表１にまとめて示す。
得られた編物は染色し、その後、図６に示すように厚さ５ｍｍのクロロプレンラバースポンジシートに貼り付けた。このシートを用いて、編物を内側（肌側）にしてスキューバダイビング用スーツを作成した。このスーツは吸水性が良く、さらさらとした感触であり、温かく、乾き易く、ストレッチ性も高く、人体の動きに追従でき、運動機能性が高いものであった。着心地性は従来にはない良さがあった。
【００２５】
（実施例２）
下記の糸を使用し、３４インチ、２２ゲージの丸編機に供給して両面緯編物を編成した。
（ａ）弾性糸：ポリウレタンフィラメント糸（２２Ｔ、旭化成社製、商品名"ロイカＣＦ"）、この弾性糸は１．５〜３．５倍ドラフトして供給した（柄組織のため、ドラフトが変化する）。
（ｂ）グラウンド糸（１）：アウトラスト社製、商品名“８０Ｄ／１−３６”
（ｃ）グラウンド糸（２）：ポリエチレンテレフタレートマルチフィラメント加工糸双糸（４０Ｔ／２−１２、中空糸）
その他の条件及び結果は表１にまとめて示す。
得られた編物は染色し、その後、図６に示すように厚さ５ｍｍのクロロプレンラバースポンジシートに貼り付けた。このシートを用いて、編物を内側（肌側）にしてスキューバダイビング用スーツを作成した。このスーツは吸水性が良く、さらさらとした感触であり、温かく、乾き易く、ストレッチ性も高く、人体の動きに追従でき、運動機能性が高いものであった。着心地性は従来にはない良さがあった。
【００２６】
【表１】
2016211086.tif 000003
【００２７】
本発明の両面緯編物をまとめると、下記の利点がある。
（１）従来のカバリング糸使いの両面緯編物の破断伸度（ストレッチ性）はウェール方向で２００％前後、コース方向で１００％前後であったが、本発明品はウェール方向で３００％以上、コース方向で２００％以上にできる。
（２）弾性糸のドラフト率は従来のカバリング糸使いでは糸加工時に決まってしまうが、本発明においては、ドラフト率は編物生地を確認しながら、編み立て時に強くしたり弱くする調整ができる。
（３）カバリング糸とせず単独で編み込むことから、カバリング糸加工コストを低減でき、即座に編成作業に入ることができる。すなわち、コスト低減と納期短縮ができる。
（４）本発明は小ロット対応が可能で、多品種対応ができる。
（５）従来のカバリング糸生産工程ではロスの発生率が７〜８％あったが、本発明ではロスの発生はほとんどない。
【産業上の利用可能性】
【００２８】
本発明の両面緯編物は、水中着、水上着等、水とかかわる衣服に適用できる。とくに、スキューバダイビング用スーツの肌側に配置して使用されるのが好ましい。その他、岩などとの摩擦に強いことから、前記スーツの外側に適用することもできる。
【符号の説明】
【００２９】
１  両面緯編物の一方の面
２  両面緯編物の他方の面
３，３ａ，３ｂ  弾性糸
４，４ａ，４ｂとグラウンド糸
５  給糸ローラー
６  給糸孔
７，９  編針
８，１０  ラッチ（ベラ）
１１  ラッチ先端の動作線
１２，１３  オールドループ
１４  ラバースポンジ
１５  両面緯編物
【図１】
2016211086.tif 000004
【図２】
2016211086.tif 000005
【図３】
2016211086.tif 000006
【図４】
2016211086.tif 000007
【図５】
2016211086.tif 000008
【図６】
2016211086.tif 000009